(57)【特許請求の範囲】
【請求項１】
ポリマー電解質膜を有する燃料電池における電気化学的反応に使用される燃料電池部材であって；該膜は、ポリ（フッ化ビニリデン）マトリックス内で架橋したポリスチレンスルホン酸からなる相互浸透ネットワークの形態であり、ポリ（フッ化ビニリデン）マトリックスにスチレンモノマーおよび架橋モノマーを含浸させ、該ポリ（フッ化ビニリデン）マトリックス内でスチレンモノマーおよび架橋モノマーを共重合させてポリ（フッ化ビニリデン）マトリックス内で架橋したポリスチレン・ポリマーからなる相互浸透ネットワークの形態である最初の膜を形成し、該最初の膜をスルホン化してポリ（フッ化ビニリデン）マトリックス内で架橋したスルホン化ポリスチレン・ポリマーからなる相互浸透ネットワークの形態である最終膜を形成することにより製造される燃料電池部材。
【請求項２】
燃料電池が、液体供給燃料電池である請求の範囲１記載の燃料電池部材。
【請求項３】
燃料電池が、直接メタノール燃料電池である請求の範囲２記載の燃料電池部材。
【請求項４】
負極と；
正極と；
プロトン導通性電解質であって、該電解質が、ポリ（フッ化ビニリデン）マトリックス内で架橋したポリスチレンスルホン酸からなる相互浸透ネットワークの形態であり、ポリ（フッ化ビニリデン）マトリックスにスチレンモノマーおよび架橋モノマーを含浸させ、該ポリ（フッ化ビニリデン）マトリックス内でスチレンモノマーおよび架橋モノマーを共重合させてポリ（フッ化ビニリデン）マトリックス内で架橋したポリスチレン・ポリマーからなる相互浸透ネットワークの形態である最初の膜を形成し、該最初の膜をスルホン化してポリ（フッ化ビニリデン）マトリックス内で架橋したスルホン化ポリスチレン・ポリマーからなる相互浸透ネットワークの形態である最終膜を形成することにより製造されるものと；
有機燃料を該負極に接触させるポンプ部材と；
を具備してなる燃料電池。
【請求項５】
有機燃料がメタノールである請求の範囲４記載の燃料電池。
【請求項６】
直接メタノール燃料電池である請求の範囲５記載の燃料電池。
【請求項７】
燃料電池における有機燃料クロスオーバー速度を減少させる方法であって、
ポリマーマトリックスを得る工程と；
該ポリマーマトリックスにスチレンおよび架橋剤を含む混合物を含浸させる工程と；
該ポリマーマトリックス内でスチレンおよび架橋剤を重合し、ポリマーマトリックス内で架橋したポリスチレン・ポリマーからなる相互浸透ネットワークの形態である膜を形成する工程と；
該膜をスルホン化してポリマーマトリックス内で架橋したスルホン化ポリスチレン・ポリマーからなる相互浸透ネットワークの形態である最終膜を形成する工程と；
燃料電池中にて該最終膜を電気化学的反応に使用する工程と；
を具備してなる方法。
【請求項８】
有機燃料がメタノールである請求の範囲７記載の方法。
【請求項９】
燃料電池が直接メタノール燃料電池である請求の範囲７記載の方法。
【請求項１０】
燃料電池における電気化学的反応において燃料電池部材を用いて燃料電池の効率を向上させる方法であって、
ポリ（フッ化ビニリデン）マトリックスにスチレンモノマーおよび架橋モノマーを含浸させ、該ポリ（フッ化ビニリデン）マトリックス内でスチレンモノマーおよび架橋モノマーを共重合させてポリ（フッ化ビニリデン）マトリックス内で架橋したポリスチレン・ポリマーからなる相互浸透ネットワークの形態である最初の膜を形成し、該最初の膜をスルホン化してポリ（フッ化ビニリデン）マトリックス内で架橋したスルホン化ポリスチレン・ポリマーからなる相互浸透ネットワークの形態である最終膜を形成することによりポリマー電解質膜を形成する工程と；
該電解質膜を用いて燃料電池中に存在する有機燃料の透過を減少させる工程と；
を具備してなる方法。
【請求項１１】
有機燃料がメタノールである請求の範囲１０記載の方法。
【請求項１２】
燃料電池が直接メタノール燃料電池である請求の範囲１０記載の方法。
【請求項１３】
ポリマーマトリックスがポリ（フッ化ビニリデン）を含む請求の範囲７記載の方法。
【請求項１４】
架橋剤がジビニルベンゼンを含む請求の範囲７記載の方法。
【発明の詳細な説明】
発明の技術分野
本発明はポリマー電解質膜に関する。本発明は、特に直接メタノール燃料電池（ｄｉｒｅｃｔ ｍｅｔｈａｎｏｌ ｆｕｅｌ ｃｅｌｌｓ）に最適な特性を有するポリマー電解質膜に関する。
発明の背景
ガソリンを使用する内燃エンジンの使用は、排ガスに関係する幾つかの環境問題を生じさせている。汚染制御対策を用いても非再生化石燃料の燃焼によりもたらされる排ガスの環境を完全に清浄化することはできない。現在、環境を悩ませている汚染問題に対し満足な解決法を見出すための多くの努力がなされている。
その１つの可能性が燃料電池の使用である。燃料電池は効率の高い電気化学的エネルギー変換装置であり、再生可能な燃料から得られる化学的エネルギーを直接、電気エネルギーに変換するものである。プロトン交換膜燃料電池の開発に多くの研究がなされており、これは低温携帯型の適用が可能なものとして期待されている。このプロトン交換膜燃料電池は正極（ｃａｔｈｏｄｅ）と負極（ａｎｏｄｅ）との間に配置されるポリマー電解質膜を有する。ポリマー電解質膜はイオン交換ポリマー（すなわち、イオノマー）からなり、その役割はイオン輸送の手段を与え、燃料およびオキシダントの分子の形態の混合を防止することである。
Ｈ2／Ｏ2燃料電池への適用を意図したポリマー電解質膜は最初はフェノールスルホン酸とホルムアルデヒドとの縮合により作られていた。しかし、これらの膜は或る構造的制約を有し、脆く、乾燥したとき亀裂を生じ易く、急速に加水分解され易い。
Ａｍｂｅｒｐｌｅｘ Ｃ−１およびＡｍｂｅｒｐｌｅｘ Ａ−１膜（Ｒｏｈｍ＆Ｈａａｓ社、米国特許２，９１３，５１１）がＨ2／Ｏ2燃料電池への使用のために提案されている。
部分的スルホン化ポリスチレンに基づくポリマー電解質膜もＨ2／Ｏ2燃料電池への使用のために研究されている。
このイオノマーは通常、弗化ポリマーのような不活性ポリマーと混合されポリマー電解質膜の酸化性、熱的、寸法的特性の改良が図られている。しかし、不活性マトリックスの導入はイオノマーの化学的、熱的特性を変えることにはならない。さらに、不活性マトリックスの多くは、ポリマー電解質膜のイオン性抵抗を増大させる。このことから、“Ｄ−膜”が開発された。これはスチレン−ジビニルベンゼンを不活性フルオロカーボンマトリックスと架橋させ、ついでスルホン化することにより作ることができる（Ａｐｐｌｅｙ ａｎｄ Ｊａｅｇｅｒ，エナジー、１９８６，１１，１３７）。しかし、このＨ2／Ｏ2燃料電池の寿命はポリマー構造中の弱いアルファ−Ｃ−Ｈ結合に起因する劣化のために最良とはとても言えない。
この“Ｄ−膜”における安定性の問題に対処するため、ジェネラル・エレクトリック社は“Ｓ−シリーズ”膜を開発したが、これはα，β，β−トリフルオロスチレン−スルホン酸のホモポリマーから作られたものである（Ｃａｐｍａｎ、Ｐｒｏｃ．７ｔｈ Ｉｎｔｅｒｓｏｃ．Ｅｎｅｒｇｙ Ｃｏｎｖ．Ｅｎｇ．Ｃｏｎｆ．，１９７２，４６６；およびＨｏｄｇｄｏｎら、米国特許３，３４１，３６６；９月１２日、１９６７）。これらの膜は良好な化学的、熱的特性を有するが、物理的特性は決して適当なものとは言えない。
その後、ジュポン・ケミカル社はＮＡＦＩＯＮ（ナフィオン）（商標）シリーズのポリマー電解質膜を開発し、宇宙用燃料電池として使用している。このナフィオンは１つの選択肢として考えられるが、このナフィオン膜の使用はコストの面で有利とは言えない。
液体供給燃料電池、例えば直接メタノール燃料電池（ＤＭＦＣ）は有望視されている。ＤＭＦＣは６０〜９０℃の低い温度でメタノール水溶液を使用する。現在、使用されている液体供給燃料電池は、負極に炭素担持Ｐｔ−Ｒｕ触媒が設けられ、正極に炭素担持Ｐｔ触媒が設けられ、これら負極と正極との間にポリマー電解質膜が設けられている。有機燃料の水溶液がポンプ部材、例えば従来公知のポンプまたはベーパーロックなどのより不活性なポンプにより負極で循環される。酸素または圧縮空気は正極に供給される。理想的なポリマー電解質膜は有機燃料に対し不透過性であるべきである。しかし、ポリマー電解質膜は或る程度、有機燃料を負極から正極へ透過させる。これは、“燃料クロスオーバー”と呼ばれる。燃料クロスオーバーは燃料効率および燃料電池効率を減少させる。
最も進んだＤＭＦＣシステムは、電解質としてナフィオン１１７ペルフルオロカーボン  プロトン交換膜（ジュポン・ケミカル社）を使用している。ナフィオン１１７膜は、高い導電性、高いパワーおよびエネルギー密度の特性を有する。
しかし、ＤＭＦＣにおけるナフィオン１１７膜の使用は、コストの上昇、ポリマー電解質膜（すなわち、ナフィオン１１７膜）を横切って負極部から正極部へのメタノールの高い透過割合を与えるなどの点で不利である。この“メタノールクロスオーバー”は燃料電池効率を減少させる。
ナフィオン１１７膜におけるメタノールの拡散係数は、１０-5ｃｍ／ｓのオーダーであることが報告されている（Ｖｅｒｂｒｕｇｇｅ、Ｊ．Ｅｌｅｃｔｒｏｃｈｅｍ．Ｓｏｃ．，１９８９，１３６，４１７）。
メタノールクロスオーバーは、正極でのメタノールの酸化による二酸化炭素の生成に起因する燃料電池の電圧、効率の減少をもたらす。従って、メタノールクロスオーバーはできるだけ小さいことが好ましい。従って、ＤＭＦＣでのメタノールクロスオーバーを減少させ、高い燃料電池の電圧と、効率の増大を達成させるための方法についての研究が集中的になされている。
メタノールクロスオーバー速度を減少させることを意図した１つのアプローチは、錫−モルデン沸石に基づくポリマー結合粒状水和物を使用することである（Ｌｕｎｄｓｇａａｄら、Ｐｒｏｃ．Ｅｌｅｃｔｒｏｃｈｅｍ．Ｓｏｃ．，１９９３，１４０，１９８１；およびＬｕｎｄｓｇａａｄら、Ｓｏｌｉｄ Ｓｔａｔｅ Ｉｏｎｉｃｓ，１９９４，７２，３３４）。これらの膜はメタノール拡散が低いが、室温での導電性が小さく、溶媒の取込みが小さい。
電解質膜を横切るメタノール透過を減少させることを意図したもう１つのアプローチは、３層電解質システムを用いることであり、これは１対のプロトン−透過性電解質膜間にメタノール不透過性プロトン導体としての金属水素化物を挟持させたものに基づいている（Ｐｕら、Ｊ．Ｅｌｅｃｔｒｏｃｈｅｍ．Ｓｏｃ．，１９９５，１４２，Ｌ１１９）。この３層電解質システムはＨ2／Ｏ2燃料電池で使用した場合にメタノール透過性が低いことが報告されている。しかし、液体供給ＤＭＦＣにおいて、これらを適用した場合についてのデータはない。
燐酸でドープしたポリベンズイミダゾールフィルムからなるポリマー電解質膜をＤＭＦＣに使用することも研究されている（Ｗａｉｎｗｒｉｇｈｔら、Ｊ．Ｅｌｅｃｔｒｏｃｈｅｍ．Ｓｏｃ．，１９９５，１４２，Ｌ１２１）。これらの膜は蒸気−供給燃料電池においてメタノール透過性を減少させることが実証されているが、１５０ないし２００℃の高い温度でのみ適当な導電性を示すことから、液体供給ＤＭＦＣには適用し難い。
メタノールクロスオーバーを減少させ、燃料電池効率を高めるための幾つかのポリマー電解質膜が作成されている。しかし、これらの膜は、低温液体供給ＤＭＦＣに適用する場合に重要な制限を受ける。従って、低温液体供給ＤＭＦＣにおいて機能することができ、メタノールクロスオーバーが低く、高い燃料電池効率を示すポリマー電解質膜の開発が求められている。
発明の概要
本発明は、ジビニルベンゼンと架橋したスルホン化ポリスチレン（以下、ＰＳＳＡ、ポリスチレンスルホン酸と呼ぶ）およびポリ（フッ化ビニリデン）“ＰＶＤＦ”からなる新規なポリマー電解質膜を提供するものである。この材料は、スルホン化し架橋したポリスチレン／ジビニルベンゼンとＰＶＤＦとからなるものであってもよい。これら双方の材料をＰＳＳＡ−ＰＶＤＦと呼ぶこともできる。
好ましい態様としてこれらの材料が燃料電池に用いられる。本発明の好ましい１態様は上記燃料電池が液体供給燃料電池の場合である。他の好ましい態様は上記燃料電池が直接メタノール燃料電池の場合である。
本発明は更に、ポリスチレンスルホン酸とポリ（フッ化ビニリデン）とからなるポリマー電解質膜を具備する新規な燃料電池を提供することである。この燃料電池の好ましい態様は直接メタノール燃料電池である。
本発明は更に、直接メタノール燃料電池において、メタノールクロスオーバー速度を減少させる方法を提供するものである。この直接メタノール燃料電池においてメタノールクロスオーバーの速度はポリスチレンスルホン酸とポリ（フッ化ビニリデン）とからなるポリマー電解質膜を使用することにより減少させることができる。
本発明は更に、直接メタノール燃料電池の効率を向上させる方法を提供するものである。この直接メタノール燃料電池の効率はポリスチレンスルホン酸とポリ（フッ化ビニリデン）とからなるポリマー電解質膜を使用することにより高めることができる。
本発明は更に、燃料電池の正極での酸素の流速を低くすることにより、直接メタノール燃料電池の電気的性能を向上させる方法を提供するものである。
【図面の簡単な説明】
図１は本発明に係わるポリマー電解質膜を有する直接メタノール燃料電池の概略図；
図２はポリマー電解質膜を横切るメタノール透過性を評価するために用いられた装置の概略図；
図３はＰＳＳＡ−ＰＶＤＦ膜およびナフィオン１１７膜を横切る１Ｍメタノール溶液の透過速度を比較して示すグラフ図；
図４は４−プローブ装置および複合インピーダンス法を用いてＰＳＳＡ−ＰＶＤＦ膜の導電性の測定結果を示すグラフ図；
図５は１Ｍメタノール溶液を８３℃で用いた場合のＰＳＳＡ−ＰＶＤＦ膜の性能を説明するグラフ図；
図６は直接メタノール燃料電池にＰＳＳＡ−ＰＶＤＦ膜を設けた１ｘ１インチ膜電極組立て体の性能に対する温度の影響を説明するグラフ図；
図７は直接メタノール燃料電池にＰＳＳＡ−ＰＶＤＦ膜を設けた１ｘ１インチ膜電極組立て体の性能に対する圧力の影響を説明するグラフ図；
図８は直接メタノール燃料電池にＰＳＳＡ−ＰＶＤＦ膜を設けた１ｘ１インチ膜電極組立て体の性能に対するメタノール濃度の影響を説明するグラフ図；
図９は直接メタノール燃料電池にＰＳＳＡ−ＰＶＤＦ膜を設けた２ｘ２インチ膜電極組立て体の性能に対する温度の影響を説明するグラフ図；
図１０は直接メタノール燃料電池にＰＳＳＡ−ＰＶＤＦ膜を設けた２ｘ２インチ膜電極組立て体の性能に対する温度の影響を説明するグラフ図であって、この場合、上記膜に対し電気触媒混合物が直接適用されている；
図１１は直接メタノール燃料電池にＰＳＳＡ−ＰＶＤＦ膜を設けた１ｘ１インチ膜電極組立て体について、メタノールクロスオーバーの速度に対する温度の影響をクロスオーバー電流密度として表して説明するグラフ図；
図１２は直接メタノール燃料電池にＰＳＳＡ−ＰＶＤＦ膜を設けた１ｘ１インチ膜電極組立て体について、メタノールクロスオーバーの速度に対するメタノール濃度の影響をクロスオーバー電流密度として表して説明するグラフ図；
図１３は直接メタノール燃料電池において、温度６０℃および９０℃におけるＰＳＳＡ−ＰＶＤＦ膜およびナフィオン１１７膜についてメタノールクロスオーバー速度を比較して示す棒グラフ図；
図１４は直接メタノール燃料電池にＰＳＳＡ−ＰＶＤＦ膜を設けた１ｘ１インチ膜電極組立て体の電池抵抗に対する電流密度の影響を説明するグラフ図；
図１５はＰＳＳＡ−ＰＶＤＦ膜またはナフィオン１１７膜を備えた直接メタノール燃料電池の燃料効率（％で表す）を比較して示すグラフ図；
図１６はＰＳＳＡ−ＰＶＤＦ膜またはナフィオン１１７膜を備えた直接メタノール燃料電池の燃料電池効率（％で表す）を比較して示すグラフ図である。
発明の詳細な説明
本発明は、燃料電池における電気化学的反応に使用されるポリマー電解質膜が提供される。この膜は、ポリ（フッ化ビニリデン）（ＰＶＤＦ）の不活性マトリックス内で架橋したポリスチレンスルホン酸（ＰＳＳＡ）の固定化により製造することができる。この結果、得られる膜は燃料電池に使用されたとき、イオン交換電解質として機能する。
直接メタノール燃料電池は以下の式によりエネルギーを生成する。
負極で：ＣＨ3ＯＨ＋Ｈ2Ｏ＝ＣＯ2＋６Ｈ+＋６ｅ-
正極で：１．５Ｏ2＋６Ｈ+＋６ｅ-＝３Ｈ2Ｏ
メタノールは直接メタノール燃料電池において、燃料として使用される。メタノールは負極で酸化される。負極における、この電気的酸化により、二酸化炭素、電子およびプロトンが生成される。電子は外部負荷を介して導通され正極で捕捉される。オキシダンド、すなわちプロトンはポリマー電解質膜を横切って正極に直接、輸送される。従って、燃料電池のポリマー電解質膜を介してのプロトンの流れにより電流が維持され、外部負荷を介して電子の流れが維持される。しかし、この膜を介しての負極から正極への燃料クロスオーバーが発生し、これにより正極の動作電位を低下させ、有用な電気的エネルギーの生産なしに燃料が消費される。従って、この燃料クロスオーバーは燃料電池の効率および電気的性能を低下させる。
それ故、ポリマー電解質膜の主な機能は燃料の分子形態とオキシダントとの混合を防止し、イオン輸送のための手段を提供することである。さらに、電子が外部電流を介してのみ燃料から酸化用電極へと確実に通過するようにしなければならない。
理想的な燃料電池電解質は単一のイオン種に対し透過性を有することである。
ポリマー電解質膜は通常、アニオンまたはカチオン交換が可能な官能基が付着したポリマーネットワークからなる。
本発明のポリマー電解質膜は、ポリスチレンスルホン酸と、ポリ（フッ化ビニリデン）（ＰＳＳＡ−ＰＶＤＦ）とからなる。これらの膜は低温（２５〜９０℃）で高い導電性を示し、直接メタノール燃料電池に用いたとき低いメタノール透過速度を示す。従って、低温直接メタノール燃料電池において満足に動作させることができる。さらに、ポリスチレンスルホン酸と、ポリ（フッ化ビニリデン）とからなる本発明のポリマー電解質膜は、低温直接メタノール燃料電池に使用したとき、高い燃料効率および燃料電池効率を示す。
本発明は、ポリスチレンスルホン酸と、ポリ（フッ化ビニリデン）とからなるポリマー電解質膜を利用した新規な燃料電池を提供する。
図１は、燃料電池１０を示し、これはハウジング１２、負極１４、正極１６およびポリマー電解質膜１８とを具備してなる。好ましくは、これら負極１４、正極１６およびポリマー電解質膜１８を一体化して単一の複合構造とし、ポリマー電解質膜を２つの電極間に介在させたところの膜電極アセンブリー（ＭＥＡ）と呼ばれるものにする。負極は炭素担持Ｐｔ−Ｒｕ触媒を有し、正極は炭素担持Ｐｔ触媒を有することが好ましい。ポンプ２０はハウジング１２内の負極区域２２において有機燃料の水溶液を循環させる。この有機燃料は適当な出口２３を介して引抜かれ再循環される。負極で発生した二酸化炭素はタンク１９の出口２４を介して排気される。燃料電池にはさらに酸素または空気コンプレッサー２６が備えられていて、酸素または空気をハウジング１２内の正極区域２８に供給し得るようになっている。
操作の前に、有機燃料（例えば、メタノール）の水溶液が燃料電池の負極区域２２に導入され、他方、酸素または空気が正極区域２８に供給される。さらに、電気的負荷が負極１４と正極１６との間に接続される。この時点で、負極にて有機燃料が酸化され、二酸化炭素、電子およびプロトンが生成される。負極１４で生成した電子は外部負荷を介して正極１６へ導通される。負極１４で生成したプロトンはポリマー電解質膜１８を介して正極１６へ移行し、酸素および電子（外部負荷を介して正極１６へ導通された）と反応し水を形成する。
本発明は更に、直接メタノール燃料電池において、メタノールクロスオーバーを減少させる方法を提供するものであって、これは、ポリスチレンスルホン酸（ＰＳＳＡ）とポリ（フッ化ビニリデン）（ＰＶＤＦ）とからなるポリマー電解質膜を使用することによりなされる。メタノールクロスオーバーは、燃料の損失と、電池の電圧と効率の低下を招く。ＰＳＳＡ−ＰＶＤＦ膜はメタノールの透過性が悪く、それによりメタノールが負極から正極へ透過する速度を減少させる。その結果、正極でのメタノールの二酸化炭素への酸化を減少させる。
本発明は更に、ＰＳＳＡ−ＰＶＤＦからなるポリマー電解質膜を使用することにより、直接メタノール燃料電池の効率を高める方法を提供するものである。すなわち、ＰＳＳＡ−ＰＶＤＦ膜が燃料の負極から正極への透過を著しく減少させるため、この膜を使用することにより燃料電池の効率が高められる。メタノールをこの燃料として使用した場合、この透過はメタノールクロスオーバーと呼ばれる。メタノールクロスオーバーは電池電圧を減少させる。
本発明は更に、燃料電池の電気的性能を向上させる方法を提供する。直接メタノール燃料電池の操作において、酸素は正極の周りに循環される。この酸素の循環を低流量で行うことにより直接メタノール燃料電池の電気的性能が向上する。
酸素の流量の低下は燃料電池の性能を著しく向上させる。酸素の流量が高いほど、膜の乾燥作用が大きくなり、これにより膜の抵抗が増大する。なぜならば、膜の導通性は水和レベルにより依存するからである。膜の抵抗が増大すると、燃料電池の抵抗の増大を招き、電気的性能の減少につながる。
ＮＡＦＩＯＮ（ナフィオン）（商標）膜の１つの問題は、このような酸素の低流量条件でその性能がしばしば劣化することである。
以下の実施例は、本発明を説明するものであって、限定を意図するものではない。
実施例
実施例１
ＰＳＳＡ−ＰＶＤＦポリマー電解質膜の製造
第１の工程は膜を製造することからなる。この膜製造の１つの好ましい方法は、Ｈｏｄｇｄｏｎ ａｎｄ Ｂｏｙａｃｋ（Ｊ．Ｐｏｌｙｍｅｒ Ｓｃｉ．：Ｐａｒｔ Ａ，１９６５，３，１４６３）に記載されている方法であり、この場合、共重合体システムが作られる。このシステムはポリ（フッ化ビニリデン）（ＰＶＤＦ）マトリックス内でスルホン化ポリスチレン−ジビニルベンゼンの重合が行われることからなる。この第１の工程は、不活性なポリマーマトリックスとしての役割をなすＰＶＤＦ膜の製造であり、この方法は、ＰＣＤＦ粉を成形し、この成形粉をホットプレスに入れ、１６０ないし１８０℃に加熱することからなる。この方法により、強固な可撓性の膜が製造される。
その他、ＰＶＤＦ膜を極性非プロトン性溶媒、例えばアセトン、ジメチルスルホキシド、テトラヒドロフランなどを用い、膜に注型し、これを１６０ないし１８０℃でホットプレスに入れてつくってもよい。
その他の方法として、市販のＰＶＤＦ膜（Ｋｙｎａｒ、商標、Ｅｌｆ Ａｕｔｃｈｅｎ社）から出発してもよい。このＫｙｎａｒはＰＶＤＦとヘキサフルオロプロピレンとのコポリマーである（“ＨＦＰ”、またはＰＶＤＦのホモポリマー）。この内、Ｋｙｎａｒ７４０、Ｋｙｎａｒ４６０およびＫｙｎａｒｆｌｅｘは最も好ましい。
この初期先駆物質が効率的不活性マトリックスとして役立ち、その後の処理のための有効なバックボーンとなることが本発明者等により確認された。しかし、他の先駆物質も使用可能である。その例は以下の通りである。
ポリテトラフルオロエチレン−Ｎ−ビニルピロリドン（ＰＴＦＥ−ＰＶＰ）；
ポリテトラフルオロエチレン（ＰＴＦＥ）；
ポリビニルアルコール−ポリアクリロニトリル（ＰＶＡ−ＰＡＮ）；
ポリ塩化ビニル（ＰＶＣ）；
ポリビニルアルコール（ＰＶＡ）；
ポリアクリルアミド（ＰＡＡＭ）；
ポリエチレンオキシド（ＰＥＯ）；
ポリプロピレン（ＰＰ）；
ポリエチレン（ＰＥ）；
ポリスルホン（ＰＳ）；
スルホン化ポリスルホン ポリエーテルスルホン（ＰＥＳ）；
ポリエーテルイミド（ＰＥＩ）；
ポリメチルスルホキシド；
ポリアクリロニトリル；
ガラス膜複合体（中空繊維）；
セラミックマトリックス−ホスト複合体；
ゼオライトマトリックス−ホスト。
これらの材料はＰＶＤＦの代わりに不活性なポリマーマトリックスとして使用することができ、これにＰＳ／ＤＶＢ混合物を含浸させ、相互浸透ポリマーネットワークを製造することができる。さらに、このＰＳ／ＤＶＢ混合物に対し、他のイオノマーおよび架橋剤を添加し、含浸ポリマーホストを得るようにしてもよい。これらの材料は、さらに、ＰＶＤＦとブレンドして複合不活性ホストマトリックスを製造し、ついで、後にＰＳ／ＰＶＤＦで含浸させてもよい。
この膜は、ついで含浸され、重合される。最初に、ＰＶＤＦがアセトン（あるいは他の極性非プロトン性溶媒、ＣＨ2Ｃｌ2、ＴＨＦ、ＤＭＦ、ＤＭＳＯなど）中にて３５℃で２４時間浸漬することにより平衡化される。これにより膜の膨潤が行われる。このＰＶＤＦ膜は次いで、スチレン、ジビニルベンゼン（ＤＶＢ）およびＡＩＢＮ（０．３−０．４重量％）の浴に浸漬される。ＡＩＢＮの代わりに他の重合開始剤を使用してもよい。スチレン／ジビニルベンゼン比により、架橋の程度を制御することができる。例えば、ＤＶＢ／ＰＳ＝４／９６の場合、得られる物質は４％の架橋物となる。この比を変えてポリマーマトリックス中の架橋度を異ならせることができるが、ジビニルベンゼンが１−１２％の範囲、より好ましくは４％程度が良好な組成といえる。この含浸重合は通常、３ないし４回行われ、連続的相互浸透ポリマーネットワーク（各相互反応において３ないし５重量％の増加）を形成することができる。ＤＶＢに対するスチレンの比は、この含浸工程において変化させ、或る架橋度勾配を有する最終マトリックス製品を得ることができる。この方法は、良好な電気触媒層結合および接触のため、改善された電極／膜界面特性を与える所望の特性のものをつくるのに利用される。この方法は、更に、ポリマー混合体全体に亘ってスルホン酸密度分布を変化させるのに使用することができる。
上記浴から取出したのち、この膜を固いＡｌまたはＴｉシートの間に挟み、ホットプレスに入れ、１５０ないし１７０℃で１時間、５００−２０００ｐｓｉの圧力にて維持する。この手法は１５ないし２５％の膜重量の増加が達成されるまで繰り返される。
次いで、この膜をクロロスルホン酸、ＣｌＳＯ3Ｈ（１５％クロロホルム溶液）中にて２４時間、浸漬することによりスルホン化させる。次いで、これを蒸留水で洗浄し、６５℃で蒸留水中で加水分解させる。この手法により、９０−１０％スルホン化した可撓性のポリマー電解質膜を得ることができる。従って、各芳香環ごとに１つのスルホン酸基が含まれることになる。
その他の、スルホン化法を用いてもよい。
このポリマーのスルホン化は、硫酸、三酸化硫黄、オレウム、アセチルスルホネート、アシルスルフェート複合体、クロロスルホン酸またはこれらの混合物を用いた従来の方法で行ってもよい。クロロスルホン酸／四塩化炭素（ＣｌＳＯ3／ＣＣｌ4）を用いた方法により高い膨潤度の反応製品が得られ、これによりスルホン化の程度が最も高いものとなる。
ポリマー電解質膜の透過性の評価
膜の透過性は図２に示す装置１００により評価することができる。容器１０１および容器１０２が、ポリマー電解質膜のサンプル１０４を収容したグラウンド・ダウンＯ−リングジョイント１０３により接続されている。これら容器１０１、１０２の各容量は２５０ｍＬで、このジョイント１０３の内径は２．４ｃｍ（面積＝１．４４ｃｍ2）である。
膜サンプル１０４がＯ−リングジョイント１０３中に導入されている。同時に、２５０ｍＬのメタノール溶液（１Ｍ）が容器１０１中に添加され、２５０ｍＬの脱イオン水が容器１０２中に添加される。一定の測定間隔で各サンプルが容器１０２から採取され、Ｃａｒｂｏｗａｘカラムを備えたガスクロマトグラフ（Ｖａｒｉａｎ３３００）を用いてメタノール量についての分析が行われる。このガスクロマトグラフによる全ての測定において、溶液の濃度を決定するための参照として、内部基準、例えばプロパノールが使用される。なお、この実験において、撹拌器１０５が操作され容器１０２内の濃度蓄積の防止が図られた。
上記手法は、より高い温度、異なるメタノール濃度でも繰り返された。
膜の導通性の測定：
ポリマー電解質膜の導通性は２つの異なる手法により測定された。第１の方法は、ポリマー電解質膜サンプルを２つのグラファイト電極間に挟み、Ｏ−リングジョイントで一緒に締め付ける方法である。ついで、Ｅｅｗｌｅｔｔ−Ｐａｃｋａｒｄミリオームメータを使用して体抵抗の測定が行われた。この抵抗値は下記式により導通値に変換された。
σ＝（１／ＲB）ｘ（１／Ａ）
膜導通性測定の第２の方法は、Ｃａｈａｎ ａｎｄ Ｗａｉｎｒｉｇｈｔ（Ｊ．Ｅｌｅｃｔｒｏｃｈｅｍ．Ｓｏｃ．，１９９３，１４０，Ｌ１８５）に記載されているものに類似するものを使用した。ポリマー電解質膜をＰＴＦＥハウジング内に配置し、備えられている２つのプラチナ片と接触させた。この２つのプラチナ電極は一定の距離（１．０２６ｃｍの距離）に離され、膜表面に置き、膜に沿う電位勾配が電流を通すことにより測定される。導通性の測定は体抵抗を決定するためのコンプレックス・インピーダンス・プロットを利用して行われた。
膜電極組立て体の製造：
膜電極組立て体（ＭＥＡ）はポリマー電解質膜サンプルを、水和状態で、触媒化テフロン含浸多孔質カーボン電極と共にホットプレスすることにより作られ、それにより一体化物を形成した。直接メタノール燃料電池中でテストしたこの組立て体は電極の面積が６．４５ｃｍ2（１ｘ１インチ）および２５ｃｍ2（２ｘ２インチ）であった。触媒電極の製造は、電気触媒、Ｎａｆｉｏｎ Ｈ（低級アルコールに分散させた５重量％溶液）と弗素化ポリエチレン（ＰＴＦＥ）の水溶液とのペーストを作ることにより行われた。このペーストはＰＴＦＥ処理多孔質カーボン紙に適用し、あるいは膜表面に直接、堆積させた。
直接メタノール燃料電池におけるＰＳＳＡ−ＰＶＤＦ膜の性能評価：
メタノールおよびトリメトキシメタンの直接電気化学的酸化を、ＰＳＳＡ−ＰＶＤＦ膜を固体ポリマー電極として用いたＭＥＡを備えた液体供給／酸素電池中で検査した。この構成において、有機燃料の水溶液を、４ｍｇ／ｃｍ-2のＰｔ／Ｒｕ（１：１）電気触媒を備えた負極区域へ供給した。酸素は４ｍｇ／ｃｍ-2のＰｔ電気触媒を備えた正極区域へ供給した。この電池は温度２０ないし９０℃の範囲で操作し、電池ブロックおよび負極燃料貯蔵部で加熱を行った。なお、負極燃料貯蔵部は凝縮器を備え、蒸発を防止するようにし、しかし、系からの二酸化炭素の排出が行われるようにした。有機燃料は典型的に１Ｍ溶液として作り、１Ｌ／分以上の流量で循環させた。正極区域は、２０ないし３０ｐｓｉの酸素で加圧し、正極出口流路に配置した弁により調整した。すなわち、酸素の流量は３Ｌ／分ないし０．０１Ｌ／分の範囲で行い、入口流路で測定した。電池は、１ないし４００ｍＡ／ｃｍの範囲の電流密度で操作した。
直接メタノール燃料電池におけるクロスオーバー速度の測定：
動作させた燃料電池におけるメタノールクロスオーバー速度は、正極流の二酸化炭素量を分析することにより測定された。これはオンライン分析器（Ｈｏｒｉｂａ社）を利用することにより行われた。すなわち、この分析器を用い、赤外線探知器を通過する正極出口流に含まれる二酸化炭素量を測定した。各測定の前に、この測定器は既知の二酸化炭素量をガスで較正を行った。
ＰＳＳＡ−ＰＶＤＥポリマー電解質膜の行動、特徴およびその燃料電池での使用結果を以下に記載する。
結果
１．ＰＳＳＡ−ＰＶＤＥ膜でのメタノールクロスオーバー速度：
予備的スクリーニング方法として、図２に示され、実施例１に記載された装置を用いて多くのサンプルについて、メタノール透過性を測定した。図３に示すように、ＰＳＳＡ−ＰＶＤＥ膜を横切って透過したメタノール量はナフィオン１１７膜を使用して観察された量の約半分であった。ＰＳＳＡ−ＰＶＤＥ膜におけるメタノールクロスオーバーの低い速度は検査対象である全ての温度について観察された。
２．電解質膜の導通性：
ＰＳＳＡ−ＰＶＤＥ膜の導通性は体抵抗の判定についてのコンプレックス・インピーダンス・プロットから得た。代表的サンプルについてのコンプレックス・インピーダンスが図４に示されており、これは５４ｍＳ／ｃｍの導通性に相当する。ナフィオン１１７膜サンプルの導通性を同一条件で行ったところ、約７６ｍＳ／ｃｍであり、公知の値と良く合致している（Ｆｏｎｔａｎｅｌｌａら、Ｓｏｌｉｄ Ｓｔａｔｅ Ｉｏｎｉｃｓ，１９９３，６６，１．）。従って、ＰＳＳＡ−ＰＶＤＥ膜の導通性はナフィオン１１７膜のものと同一のオーダーであることが分かる。
３．直接メタノール燃料電池におけるＰＳＳＡ−ＰＶＤＥ膜の性能：
実施例３に記載された方法により、ＰＳＳＡ−ＰＶＤＥ膜を１ｘ１インチの大きさの膜電極組立て体（ＭＥＡ）（６．４５ｃｍ2）に作り上げた。負極は約４ｍｇ／ｃｍ2のＰｔ／Ｒｕ（１：１）電気触媒を有し、正極は約４ｍｇ／ｃｍ2の燃料グレードのＰｔ（Ａｌｆａ−Ａｅｓａｒ社）を有し、双方触媒ともテフロン化カーボン紙に担持させた。ついで、このＭＥＡを直接メタノール燃料電池においてテストし、その結果、図５に示すように、比較的高い電流密度で高い電圧を示すことが観察された。最も良好な性能は高い酸素圧および低い流量の条件下で観察された。正極への酸素流量の減少と共に、ＭＥＡの性能が劇的に改善することが観察された。この動作はおそらく膜の乾燥作用により燃料電池の抵抗が増大したことによるものである。より高い流量での操作のとき膜の抵抗の増大は、導通性が膜の水和レベルに依存するためである。より大きい流量でのこの脱水現象は酸素流の湿潤化により、あるいはおそらく親水性成分（ポリマーのコーティングまたは膜表面の改質により）の導入により軽減することができる。その他、電極構造の組成を変えてもよい。
このＰＳＳＡ−ＰＶＤＥ膜で達成された性能は、別の１ｘ１インチ電極面積のＭＥＡを作り、直接メタノール燃料電池でテストすることにより実証された。図６、７はこの燃料電池の性能に対する温度および圧力の影響を示している。電池をより高い温度で操作することに性能が向上し、より高い圧力では、より少ない程度で性能の向上が認められる。
直接メタノール燃料電池におけるＰＳＳＡ−ＰＶＤＥ膜の性能に対するメタノール濃度の影響も検査され、その結果が図８に示されている。より大きいメタノール濃度を使用したとき、より大きい電流密度で改善された性能が実現されることは明らかである。より低い電流密度での２Ｍメタノール溶液の劣性は、１Ｍメタノール溶液での場合と比較してメタノールクロスオーバー速度の増大に起因するものであると思われる。
ＰＳＳＡ−ＰＶＤＥ膜はより大きい膜電極組立て体に作り上げ、２ｘ２インチ直接メタノール燃料電池（電極面積＝２５ｃｍ2）でテストした。電気触媒混合物をテフロン化カーボン電極上に堆積させた。ついで、これを膜と共に熱プレスした。このＭＥＡの性能を温度を関数として図９に示す。燃料電池における２ｘ２インチＭＥＡの電気的性能は、より小さいサイズのＭＥＡよりも劣っていた。
電極の寸法の増大による性能の劣化はおそらく、膜と電気触媒層との間の界面接触不良に基づくものと思われる。
図１０は、直接メタノール燃料電池においてＰＳＳＡ−ＰＶＤＥ膜を含む２ｘ２インチ膜電極組立て体の性能を示している。ここで、電気触媒混合物は膜に直接適用した。図１０に示すように、ＰＳＳＡ−ＰＶＤＥ膜で作った２ｘ２インチＭＥＡの電気的性能は、電気触媒混合物をカーボン紙に堆積させずに、膜に直接適用した場合に改善された。このＭＥＡの電気的性能の改善は電気触媒層とポリマー電解質膜との間の接触の向上によるものである。すなわち、触媒の利用が向上し、反応速度が向上することによるものである。
４．直接メタノール燃料電池におけるクロスオーバー速度：
ＰＳＳＡ−ＰＶＤＥ膜で作ったＭＥＡでのメタノールクロスオーバー速度は、同種のナフィオンシステムで観察されたメタノールクロスオーバー速度よりも可なり小さい。メタノールクロスオーバー速度を測定するため正極出口流での二酸化炭素量を、ポリマー電解質として使用されたＰＳＳＡ−ＰＶＤＥ膜を有するメタノール燃料電池の操作の間において分析した。図１１はクロスオーバー電流密度として表されるところのメタノールクロスオーバー速度を示すもので、これは１ｘ１インチＭＥＡについて異なる温度で行ったものである。燃料電池におけるメタノールクロスオーバー速度は、温度を関数として増大する。しかし、これらの値は、ナフィオン１１７膜を直接メタノール燃料電池に使用した場合に観察される典型的値よりも実質的に小さい。ＰＳＳＡ−ＰＶＤＥ膜を有する直接メタノール燃料電池におけるメタノールクロスオーバー速度は、ナフィオン１１７膜を有する直接メタノール燃料電池で観察されたものよりも約８５％低い。クロスオーバー電流密度として表されるところのメタノールクロスオーバー特性が電流密度の関数として実質的に変化しないということは、注目すべきことであり、これは低いメタノール透過性膜の一般的な特徴である。メタノールクロスオーバーの電流密度への依存性は、実際に、ナフィオンを電解質として使用したシステムにおいて観察されている。
メタノールクロスオーバー速度は、操作されている燃料電池において３Ｍメタノール溶液についても測定し、１Ｍメタノール溶液で測定したメタノールクロスオーバー速度と比較した。図１２に示すように、３Ｍメタノール溶液についてのメタノールクロスオーバー速度は１Ｍメタノール溶液の場合と比較して約３倍大きい。
ＰＳＳＡ−ＰＶＤＦ膜およびナフィオン１１７膜を使用したシステムについて、メタノールクロスオーバー電流密度を比較したものを図１３に示す。これから明らかなように、ＰＳＳＡ−ＰＶＤＦ膜を含む直接メタノール燃料電池におけるメタノールクロスオーバー速度は、温度６０℃および９０℃のいずれにおいても、ナフィオン１１７膜を含む直接メタノール燃料電池より可なり低い。
５．直接メタノール燃料電池におけるポリマー電解質膜の抵抗：
直接メタノール燃料電池において、ＰＳＳＡ−ＰＶＤＥ膜を含む１ｘ１インチの大きさの膜電極組立て体の電池抵抗を電流密度の関数として測定した。この燃料電池は８３℃で、１Ｍメタノール溶液を用い、２０ｐｓｉの酸素圧で動作させた。図１４は、電解質としてＰＳＳＡ−ＰＶＤＥ膜を用いた場合に、燃料電池の電池抵抗が電流密度を関数として減少することを示している。この種の現象はＰＳＳＡ−ＰＶＤＥ膜の水和レベルに対する依存性によるものと思われ、この水和レベルは電気浸透的牽引の存在により電流密度を関数として増大する。
６．燃料効率および燃料電池効率：
直接メタノール燃料電池におけるＰＳＳＡ−ＰＶＤＥ膜の重要な特性は、ナフィオン系膜と比較して大きい燃料効率である。これは主として低いメタノールクロスオーバー特性によるものである。このことは燃料利用の改善につながる。ＰＳＳＡ−ＰＶＤＦ膜およびナフィオン１１７膜を使用した場合の燃料電池の燃料効率の比較が図１５に示されている。この図から、ＰＳＳＡ−ＰＶＤＦ膜を使用した燃料電池が全ての電流密度で、より高い燃料効率を示し、それは１０ｍＡ／ｃｍ2で約９０％となる。これに対し、ナフィオン１１７膜を使用した燃料電池では、同じ電流密度で３０％未満である。従って、ＰＳＳＡ−ＰＶＤＦ膜の使用は、直接メタノール燃料電池において極めて有望であり、ナフィオン１１７膜と比較して著しい改善を示すものである。すなわち、ナフィオン１１７膜の場合は、非常に高い電流密度でのみ適当な燃料効率を示すに過ぎない。
ＰＳＳＡ−ＰＶＤＦ膜およびナフィオン１１７膜を使用した場合の直接メタノール燃料電池についての燃料電池効率の比較が図１６に示されている。ＰＳＳＡ−ＰＶＤＦ膜を電解質として低い電流密度で使用した燃料電池では約４０％の燃料電池効率が得られ、これは同一の電流密度でナフィオン１１７膜を使用した場合の燃料電池効率の３ないし４倍の改善に相当する。すなわち、ＰＳＳＡ−ＰＶＤＦ膜を使用したシステムは直接メタノール燃料電池において優れたものとなり、特に、ナフィオン膜系システムでは低い効率を示すような低い電流密度において有効である。
ポリマー電解質膜の製造技術を最良化することにより燃料効率および燃料電池効率を更に向上させ得ることは明らかである。より薄く、より均一な膜を、種々の厚みおよび気孔率の市販のＰＶＤＦ（Ｋｙｎａｒ）シートを不活性なマトリックスホストポリマーとして使用することにより作ることができる。ポリ（フルオロエチレン−コ−ヘキサフルオロプロピレン）（ＦＥＰ）などの他のマトリックスポリマーをポリマー電解質膜に使用することも考えられる。このＦＥＰ（ジュポン・ケミカル社）は５０ないし１２５ｍｍの範囲の薄いフィルム（１０ｘ１０ｃｍ）として市販されている。このＦＥＰはＰＶＤＦと似ているが、十分に弗素化されていて、ＰＶＤＦに匹敵し得るさらに好ましい特性を有する。この製造方法において過弗化ポリマーを使用することもできる。
厚みの小さい（１００ｍｍ）低イオン抵抗（１０オーム・ｃｍ未満）の放射線グラフト膜も市販されている（Ｐａｌｌ ＲＡＩ社）。このような放射線グラフト膜を直接メタノール燃料電池に適用する場合の適性を判断することは望ましいことである。
膜電極組立て体におけるポリマー電解質膜の１つの重要な点は、電極上の電気触媒と該膜との間の界面の性質である。２つの固相間の相互浸透度は小さく、触媒利用が小さく、電気触媒の充填を多くする必要がある。従って、膜電極組立て体における界面接触を改善し得る製造法が望まれる。その１つの方法は、ポリマーと溶媒との混合物を、加熱されたテフロン−結合電極または乾燥テフロン−電気触媒混合物中に注入成形することである。更に、この電気触媒を直接、膜表面に堆積（析出、塗布、スプレーなど）させてもよい。更に、グリッド型バッキングを使用してもよい。あるいは、ポリマー電解質膜を、実施例１の方法で記載したホットプレス工程に移行させる前、または触媒の堆積の前に、膨潤化させてもよい。
結論
本発明の燃料電池は、ポリスチレンスルホン酸（ＰＳＳＡ）と、ポリ（フッ化ビニリデン）（ＰＶＤＦ）とからなるポリマー電解質膜を具備してなる。本発明の燃料電池によれば、例えばＮａｆｉｏｎ１１７から作られる膜のようなアニオン系膜を有する燃料電池の場合と比較して、メタノールクロスオーバー速度が著しく低下する（９５％に達する減少）。更に、直接メタノール燃料電池におけるＰＳＳＡ−ＰＶＤＦ膜の適用は１ｘ１インチおよび２ｘ２インチ燃料電池において実証され、比較的高い電流密度を維持し得ることが確かめられた。低いメタノールクロスオーバー速度を維持しながら高い電流密度を維持し得るＰＳＳＡ−ＰＶＤＦ膜を用いた燃料電池は、燃料効率および燃料電池効率が改善された燃料電池システムを形成させることができる。
実施例２
この実施例２においては、異なった先駆物質が用いられている。イオノマーまたはイオノマー性先駆物質を含浸させるあらゆる不活性ポリマー、例えば以下に示すものを使用することができる。
ポリテトラフルオロエチレン−Ｎ−ビニルピロリドン（ＰＴＦＥ−ＰＶＰ）；
ポリテトラフルオロエチレン（ＰＴＦＥ）；
ポリビニルアルコール−ポリアクリロニトリル（ＰＶＡ−ＰＡＮ）；
ポリ塩化ビニル（ＰＶＣ）；
ポリビニルアルコール（ＰＶＡ）；
ポリアクリルアミド（ＰＡＡＭ）；
ポリエチレンオキシド（ＰＥＯ）；
ポリプロピレン（ＰＰ）；
ポリエチレン（ＰＥ）；
ポリスルホン（ＰＳ）；
スルホン化ポリスルホン ポリエーテルスルホン（ＰＥＳ）；
ポリエーテルイミド（ＰＥＩ）；
ポリメチルスルホキシド；
ポリアクリロニトリル；
ガラス膜複合体（中空繊維）；
セラミックマトリックス−ホスト複合体；
ゼオライトマトリックス−ホスト。
これらの材料はＰＶＤＦの代わりに不活性なポリマーマトリックスとして使用することができ、これにＰＳ／ＤＶＢ混合物を含浸させ、相互浸透ポリマーネットワークを製造することができる。これらの材料は、さらに、ＰＶＤＦとブレンドして複合不活性ホストマトリックスを製造し、ついで、後にＰＳ／ＰＶＤＦで含浸させてもよい。
現在のところ、これらの他のポリマーはそれほど好ましいものとは言えない。
その他の操作等については実施例１で説明した工程と同様である。
しかし、材料の気孔率は重量利得量に影響を与え、従って、上記の繰返し工程にも影響を与える。
実施例３
この実施例３においては、改良されたイオノマーを使用することにより上記２つの実施例に変更を加えたものである。
なお、以上、僅かな具体例について詳述したが、本発明の趣旨に変更を加えることなく、多くの変更が可能であることは当業者にとって自明であろう。例えば：
架橋剤
ＤＶＢを、より長い鎖長の他の架橋剤で置換し、ポリマーの特性に変更を加えることもできる。また、重合も多くの異なる方法により開始させることもできる。例えば、アゾビス（イソブチロニトリル）（ＡＩＢＮ）、過酸化物（過酸化ベンゾイル、過酸化ジアセチル、過酸化ジ−ｔ−ブチル）、ヒドロペルオキシド（クミルヒドロペルオキシド）、光重合開始剤（ジスルフィド、ベンゾイン、ベンジル）を使用する方法、あるいは熱架橋法（ホットプレスを使用する方法）を採用することもできる。
他の膜製造手法
膜はｐ−スチレンスルホン酸のプロピルエステルをスチレンおよびジビニルベンゼンと共重合させ、その後、このポリマーを加水分解してポリスチレンスルホン酸（ＰＳＳＡ）を生成させることにより製造してもよい。この方法により、膜全体に亘りスルホン基が均一に分布した種々のキャパシティを有する膜の製造を可能にする。この手法を変えて、マトリックスホスト（例えばＰＶＤＦ）内でポリスチレンスルホン酸の上記重合および形成を行い、相互浸透ポリマーネットワーク膜を製造するようにしてもよい。
弗素化ポリマーマトリックスと共に弗素化界面活性剤を使用すること
ポリハロゲン化エチレンポリマー（例えば、ポリテトラフルオロ−エチレンまたはポリトリフルオロモノクロロエチレン）を含むマトリックスポリマーを、高弗素化脂肪族界面活性剤で十分に濡らすようにしてもよい。界面活性剤の使用（電解質に対し、０．００１％ないし１．０％添加）は、ＰＴＦＥ構造による電解質保持の増大（３００％を超える程度まで）を図ることができる。最も好ましい界面活性剤は、完全に弗素化した脂肪族モノカルボン酸（例えばカプリル酸、カプロン酸、オクタン酸、ノナン酸、デカノン酸、ラウリン酸、ミリスチン酸、トリデカノン酸）のアンモニウム、カリウムまたはナトリウム塩、およびペルフルオロアルキルスルホネート（例えば、アンモニウムペルフルオロノニルスルホネート）などである。界面活性剤はＰＳＳＡ−ＰＶＤＦ膜またはポリハロゲン化エチレンポリマーを含む他の同様の膜を用いた直接メタノール燃料電池についての現在のＭＥＡ手法に利用することができる。電気触媒層におけるこれらの界面活性剤の使用は、ＰＶＤＦ構造の濡れを良くし、イオノマー含有電気触媒層の上記膜への相互浸透を向上させる。即ち、この方法は電極／膜結合特性が改善されたＭＥＡを形成させ、かつ、イオノマー物質がより効果的に膜構造体へ相互浸透し得るという事実から界面接触の向上を生じさせる。
イオン交換膜への触媒活性金属の適用
電極として使用される触媒活性金属を基体に堆積させ、後にイオン交換膜に移行させることができる。この活性物質は導電性基体（単一プレート、動いているドラムまたは片であってもよい）に堆積させることができる。この堆積物は基体に接触させたまま、洗浄、乾燥され、ついで、熱、圧力を用いてイオン交換膜へ直接、移される。この導電性基体はステンレス鋼、モネル（Ｍｏｎｅｌ）、ニクロム、タンタル、その他、腐食に強い導電性金属であってもよい。
スルホン化スチレンポリマーを膨潤させることもできる。
膜への電気触媒塗布は、膜ポリマーに対し熱または圧力の適用あるいは接着剤または溶媒の適用により行うことができる。膨潤用溶媒または可塑化剤をイオン交換膜に利用することもできる。スルホン化スチレンポリマーはアルコール、ケトン、アミン、ジメチルホルムアミド、ジメチルアセトアミド、ジメチルスルフィドなどを適用することにより膨潤させることができる。
このような物質は膜に移行させることができ、その場合の温度はポリマーを軟化させるのに十分に高い温度とする。トリフルオロクロロエチレンおよびフッ化ビニリデンのコポリマーの場合、この移行は温度範囲（即ち、２００−２５０°Ｆ）の内の高い部分で最も良く発生する。なお、圧力は２，０００ｐｓｉであることが好ましい。この圧力は、触媒活性物質が膜構造体中へ少なくとも１００ないし１０００オングストロームの深さで浸透し得るものでなければならない。
このような変形例は以下の請求の範囲に含まれるものである。
他の方法
１．現在のカチオン（Ｈ+）を他のイオン（ＮＲ4+、Ｎａ+、Ｋ+、Ｃｓ+、Ｚｎ2+、Ｃａ2+等）と交換することによりポリマー膜のメルトフロー特性を変化させることができる。このカチオン交換は電気触媒層に含まれるイオノマー物質に対して行ってもよい。その他、イオノマーのフッ化スルホニル型を用い、ＭＥＡ製造の後に加水分解してプロトン型（−ＳＯ3Ｈ）にしてもよい。
２．表面改質法
浸漬塗布法
表面のスルホン化
表面へのナフィオン層の形成
ナフィオン／ＰＳＳＡ／ＰＶＤＦ複合膜
膜表面の物理的刻み目形成
【図１】
0004231110.tif 000002
【図２】
0004231110.tif 000003
【図３】
0004231110.tif 000004
【図４】
0004231110.tif 000005
【図５】
0004231110.tif 000006
【図６】
0004231110.tif 000007
【図７】
0004231110.tif 000008
【図８】
0004231110.tif 000009
【図９】
0004231110.tif 000010
【図１０】
0004231110.tif 000011
【図１１】
0004231110.tif 000012
【図１２】
0004231110.tif 000013
【図１３】
0004231110.tif 000014
【図１４】
0004231110.tif 000015
【図１５】
0004231110.tif 000016
【図１６】
0004231110.tif 000017